FR 2520350 A1 19830729 FR 8201093 A 19820125 Composition durcissable à deux constituants, et application de cette composition comme revêtement isophonique et isothermique. L'invention concerne une composition durcissable à deux constituants, l'un liquide et l'autre solide à ltétat de particules, notamment de poudres, que l'on mélange au moment de l'emploi. L'invention concerne également l'utilisation d'une telle composition coure revatement isophonique et isothermique. Dans la demande de brevet FR 79.03347, déposée le 9 Février 1979, le Demandeur à déjà proposé une composition de ce type, comprenant un composant liquide et l'autre solide, que l'on mélange au moment de l'emploi, cette composition présentant, après durcissement, des propriétés de calorifugeage et d'insonorisation. Dans cette composition antérieure, la phase liquide comprend, d'une part, une résine plastique en solution ou en suspension dans de l'eau et, d'autre part, un agent anionique apte à former des bulles avec un composé du composant solide, tandis que ce composant solide comprend, outre ledit composé apte à réagir avec ledit agent anionique, un composé apte à prendre en masse au contact de l'eau. La résine plastique est choisie dans le groupe comprenant les copolymères acétate de vinyl-versatate de vinyle, les terpolymbres ester acrylique-versatate de vinyle-acétate de vinyle et les copolymères styrènecomposé acrylique. L'agent anionique du composant liquide est le produit de condensation d'un lauryl éther sulfate de sodium et d'un alcool comprenant de 12 à 14 atomes de carbone, tandis que le composé associé du composant solide est de l'éthylhexyl sulfate de sodium. Enfin, le constituant du composant solide apte à prendre en masse au contact de l'eau est du platre, éventuellement additionné d'un retardateur de prise. Des charges anti-feu peuvent aussi être prévues dans la composition. Bien que satisfaisante dans son utilisation corme isolant, cette composition antérieure présente l'inconvénient, ainsi que l'a établi le Demandeur en poursuivant ses travaux, de se craqueler en vieillissant, et ce quel que soit le milieu ambiant. Des fait d'une rétraction de la résine, des fentes apparaissent en effet dans les revêtements constitués d'une telle composition, avec pour conséquence la formation de ponts thermiques et une sérieuse détériora- tion des propriétés d'insonorisation et de calorifugeage du revêtement. Un autre inconvénient de la composition proposée antérieurement par le Demandeur est qu'elle ne supporte pas les températures élevées, puisque la résine fond dès 100 C, ce qui interdit d'utilser cette composition comme revêtement sur des machines présentant des zones très chaudes. La présente invention vise à remédier à ces inconvénients en proposant une composition du même type général que la composition antérieure mentionnée ci-dessus, mais quine présente pas de phénomène de vieillissement et qui peut être utilisée à des teipératures très élevées, pouvant atteindre 100000, sans s'altérer ni se décoller d'un support quelconque. L'invention vise également à proposer une composition de ce type dans laquelle peuvent être présents simultanément du cirent et dn plâtre, dont l'incompatibilité est bien connue, Fans risque de voir ces deux composants se dissocier après durcissement. L'invention vise enfin à proposer une composition de ce type qui puisse être utilisée en couches très minces, de l'ordre de 3 à 4 mm d'épaisseur, comme revêtement insonorisant et isothermique. À cet effet, l'invention a pour objet une composition durcissable à deux constituants, l'un liquide, l'autre solide à l'état particulaire, que l'on mélange au moment de ltemploi, le constituant liquide comprenant une résine et un plastifiant en solution ou en suspension dans de l'eau, tandis que le constituant solide comprend un composé apte à provoquer l'expansion de ladite résine, et des charges, cette composition étant caractérisée en ce que ladite résine et ledit plastifiant sont respectivement un copolymère acrylique modifié et un plastifiant acrylique, et en ce que le constituant solide contient du plâtre et du ciment et, à titre d'agent de compatibilité entre ces deux produits, de l'oxyde de titane. Des additifs connus en soi pourront être incorporés dans le constituant liquide aussi bien que dans le constituant solide, par exemple, des produits antistatiques, des composés germicides et algicides, des produits anti-feu, des retardateurs de prise etc.... Avantageusement, le constituant solide contiendra de la poudre d'aluminium. En effet, après mélange des deux constituants et application de la composition résultante sur le substrat à revêtir, les particules d'aluminium remontent à la surface libre, avant durcissement de la composition, pour contribuer ensuite à l'isolation thermique par réflexion du rayonnement infra-rouge. Pour certaines applications particulières, par exemple pour l'industrie nucléaire, au lieu d'aluminium le constituant solide pourra contenir du plomb. Comme copolymère acrylique modifié, on pourra avantageusement utiliser, dans le constituant liquide, un sel de l'acide versatique. La teneur en copolymère acrylique modifié du constituant liquide sera d'environ 10 à 20 Gfio en poids, tandis que la teneur en plastifiant acrylique sera d'environ 2 à 3 . Dans ces conditions, le constituant liquide, avec ses additifs éventuels, se présentera sous la forme d'une émulsion parfaitement stable dans le temps. Les proportions de plâtre et de ciment du constituant solide, de même que la nature de ces composés, varieront en fonction des propriétés physiques, requises du revêtement. La teneur en plâtre sera généralement de 40 à 55 * en poids et la teneur en ciment de 8 à 12 *, tandis que la teneur en oxyde de titane sera compiSse entre 4 et 6 c, La granulométrie des particules solides est d'environ 0,5 à 2 mm. Cette poudre, prête pour l'emploi, est également stable au stockage. Au moment de l'emploi, on mélange environ 100 parties en poids du constituant solide avec 140 parties en poids du constituant liquide et l'on effectue un mélange mécanique. L'application est conduite à l'aide d'une machine à projeter du type à vis sans fin, qui assure le malaxage de la pâte tout en permettant une expansion de la résine. Après application sur un substrat à calorifuger ou à isoler phoniquement, la composition conforme à l'invention durcit très rapidement, puisqu'il suffit deun quart d'heure pour obtenir un durcissement de surface appréciable, contre deux heures et demie avec une composition selon la demande de brevet FR 79.03347 précitée. Pour obtenir une isolation satisfaisante, il suffit d'une couche d'une épaisseur beaucoup plus faible qu'avec les isolants usuels. C'est ainsi qu'avec une épaisseur de l'ordre de 3 à 4 mm sur des tuyaux métalliques à une température de 220 C, la température externe du revêtement est de 48 C. Une couche de 2,5 mm, d'épaisseur assure un excellente isolation phonique de l'ordre de 20 décibels entre le médium et l'aigu. La composition conforme à l'invention adhère à n'importe quel type de support, par exemple à une surface métallique, même polie, à du verre ou à du plâtre sec ou humide, et elle peut éventuellement être appliquée en plusieurs couches superposées. Elle peut être utilisée avec avantage pour tout type d'isolation phonique ou thermique, aussi bien sur des machines que sur des façades de bâtiment. Une composition conforme à l'invention est par exemple la suivante (% en poids) Constituant liquide - Copolymère : 10 ss - Plastifiant acrylique : 1,5 % Chlorure de stéaryl-dimAthyl benzylammonium (composé anti statique) : 1 % - Chlorure d'un n-alcoyle en C14 (composé germicide algicide) : 1 % Paraffine chlorée émulsionnée avec un alkylphénol oxyéthyléné et un polyéther aliphatique (produit anti-feu) : 1 % - Eau : qs.p. 100 % Constituant solide - Plâtre : 47 % - Ciment : 11,3 % - Oxyde de titane : 5,6 % - Vermiculite (produit anti-feu) : 25 % - Laurylsulfate en C12 (agent gonflant) : 0,07 ss - Méthylhydroxypropylcellulose (retardateur de prise) : 1,7 % - Sulfate d'aluminium : 6,3 % - Métasilicate de calcium naturel : 3 % REVENDICATIONS 1.- Composition durcissable à deux constituants, l'un liquide, l'autre solide à l'état particulaire, que l'on mélange au moment de l'emploi, le constituant liquide oo'mmnt une résine et un plastifiant en solution ou en suspension dans de l'eau, tandis que le constituant solide comprend un composé apte à provoquer ltexpansion de ladite résine, et des charges, cette composition étant caractérisée en ce que ladite résine et ledit plastifiant sont respectivement un copolymère acrylique modifié et un plastifiant acrylique, et en ce que le constituant solide contient du plâtre et du ciment et, à titre d'agent de compatibilité entre ces deux produits, de l'oxyde de titane. 2.- Cemposition selon la revendication 1, caractériséeen ce que le constituant limite,contient, en%en poids, environ 10 à 20 % de copolymère acrylique modifié et environ 2 à 5 % de plastifiant acrylique. 3.- Composition selon l'une des revendications 1 et 2, caractérisée en ce que le copolymère acrylique modifié est un sel de l'acide versatique. 4.- Composition selon l'une des revendications 1 à 3, caractérisée en ce que le constituant solide contient, en % en poids, environ 40 à 55 % de plâtre, environ 8 à 12 % de ciment et environ 4 à 6 % d'oxyde de titane. 3.- Composition selon l'une des revendications 1 à 4, caractérisée en ce que la granulométrie du constituant solide est d'environ 0,5 à 2 mm. 6.- Composition selon l'une des revendications 1 à 5, caractérisée en ce que le constituant solide contient de la poudre d'aluminium ou de plomb. 7.- Utilisation d'une composition selon l'une des revendications 5 à 6, corme revêtement isophonique et isotheraique.